【手続補正書】
【提出日】平成26年2月3日(2014.2.3)
【手続補正１】
【補正対象書類名】明細書
【補正対象項目名】０００１
【補正方法】変更
【補正の内容】
【０００１】
本発明は、接着性付与剤、接着性樹脂組成物および接着方法に関し、詳しくは、ラジカル重合性二重結合を有さない重合体を主要接着剤成分（塗膜成分）として使用する際に使用される接着性付与剤、上記の重合体および接着性付与剤を含有する接着性樹脂組成物、および当該接着性樹脂組成物を使用した接着方法に関する。
【手続補正２】
【補正対象書類名】明細書
【補正対象項目名】００１９
【補正方法】変更
【補正の内容】
【００１９】
ラジカル重合性を有する炭素−炭素不飽和結合と反応性置換基の結合位置は離れている方が好ましい。ラジカル重合性単量体（Ｃ）の具体例としては、２−ヒドロキシエチル（メタ）アクリレート、２−ヒドロキシプロピル（メタ）アクリレート、４−ヒドロキシブチル（メタ）アクリレート、１，４−シクロヘキサンジメタノールモノ（メタ）アクリレート等の水酸基を有する（メタ）アクリレート類、グリシジル（メタ）アクリレート、２−ヒドロキシエチル（メタ）アクリレートグリシジルエーテル、４−ヒドロキシブチル（メタ）アクリレートグリシジルエーテル、３，４−エポキシシクロヘキシルメチル（メタ）アクリレート等のエポキシ基を有する（メタ）アクリレート類、３−エチル−３−オキセタニルメチル（メタ）アクリレート等のオキセタン環を有する（メタ）アクリレート類、アクリル酸、メタクリル酸などの不飽和カルボン酸類、（メタ）アクリルアミド、ダイアセトン（メタ）アクリルアミド、Ｎ−メチロール（メタ）アクリルアミド等の（Ｎ−置換）（メタ）アクリルアミド類、１，４−ブタンジオールモノビニルエーテル、１，４−シクロヘキサンジメタノールモノビニルエーテル等のポリオールとラジカル重合性を有する炭素−炭素不飽和結合基とから成る水酸基を有するエーテル類、４−ビニルオキシブタノールグリシジルエーテル、４−（ビニルオキシメチル）シクロヘキシルメタノールグリシジルエーテル、アリルグリシジルエーテル等のエポキシ基を有するアルコールとラジカル重合性を有する炭素−炭素不飽和結合基とから成るエポキシ基を有するエーテル類などが挙げられる。本発明においては、グリシジルエーテル基を有するラジカル重合性単量体の一種である、４−ヒドロキシブチルアクリレートグリシジルエーテルおよび／または水酸基を有するラジカル重合性単量体の一種である４−ヒドロキシブチルアクリレートを使用することが特に好ましい。
【手続補正３】
【補正対象書類名】明細書
【補正対象項目名】００２０
【補正方法】変更
【補正の内容】
【００２０】
＜任意成分＞
本発明では、基材への接着性をより付与させる目的で、必要に応じて一種類以上のシランカップリング剤を使用しても良い。使用するシランカップリング剤の有機官能基としては、反応性置換基、炭化水素基、置換基を有する炭化水素基などが挙げられるが、通常、ケイ素一個あたり一個又はそれぞれ異なる種類でもよい複数個の有機官能基で構成される。反応性置換基としては、例えば、ビニル基、アリル基、（メタ）アクリロイル基、エポキシ基、カルボキシル基、水酸基、アミノ基、アミド基、カルボニル基、シアノ基、イソシアナート基、チオール基などが挙げられる。炭化水素基としては、例えば、メチル基、エチル基、プロピル基などのアルキル基や、フェニル基などの芳香族基が挙げられ、これらの炭化水素基の水素原子の一部が、クロル基などのハロゲン基や、前記した反応性置換基で置換されている場合、置換基を有する炭化水素基と成る。中でも、（メタ）アクリロイル基を有する有機官能基が好ましい。使用するシランカップリング剤の加水分解性基としては、クロル基などのハロゲン基、アルコキシ基などが挙げられるが、通常、ケイ素一
個あたりそれぞれ異なる種類でもよい複数個の加水分解性基で構成される。アルコキシ基としては、例えば、メトキシ基、エトキシ基などが挙げられる。
【手続補正４】
【補正対象書類名】明細書
【補正対象項目名】００２７
【補正方法】変更
【補正の内容】
【００２７】
任意成分のシランカップリング剤は、通常０．０５〜１０重量部、好ましくは０．１〜５重量部である。シランカップリング剤の使用割合が上記の範囲より多い場合は、シランカップリング剤の一部が未反応で残存し、臭気や樹脂のべたつき等の問題が発生する恐れがある。シランカップリング剤の使用割合が上記の範囲より少ない場合は、接着性付与効果が十分に発揮されない。なお、シランカップリング剤は二種類以上を組み合わせて使用することが出来る。
【手続補正５】
【補正対象書類名】明細書
【補正対象項目名】００３９
【補正方法】変更
【補正の内容】
【００３９】
以下、本発明を実施例により更に詳細に説明するが、本発明は、その要旨を超えない限り、以下の実施例に限定されるものではない。なお、以下の例では、接着性樹脂組成物を、綿製の濾布に含浸させた後、基材に貼り合わせて接着した試験片を作成し、基材との接着力として剥離強度を測定した。また、以下の記載において「部」とあるのは「重量部」を意味する。
【手続補正６】
【補正対象書類名】明細書
【補正対象項目名】００４３
【補正方法】変更
【補正の内容】
【００４３】
＜接着性樹脂組成物の濾布への含浸＞
濾布を接着性樹脂組成物に浸し充分に含浸させた。接着性樹脂組成物の含浸量は、接着した試験片の厚さから基材の厚さを除いた厚さが０．７ｍｍになるように調整した。
【手続補正７】
【補正対象書類名】明細書
【補正対象項目名】００４５
【補正方法】変更
【補正の内容】
【００４５】
＜剥離試験方法＞
オリエンテック社製の定速伸長引張試験機「テンシロンＲＴＭ−５００」を使用し、９０°剥離強度を、引張速度＝５０ｍｍ／分で測定した。なお剥離強度は、全ての試験片の接着幅を２５ｍｍに統一したため、剥離強度の単位を「ｋｇ／２５ｍｍ」として表した。
【手続補正８】
【補正対象書類名】明細書
【補正対象項目名】００５２
【補正方法】変更
【補正の内容】
【００５２】
比較例１〜１２：
バーヘキシルＤに代えて、以下に記載のラジカル発生剤を使用し、樹脂組成物１，または樹脂組成物３から接着性樹脂組成物を調製した。接着性樹脂組成物の加熱温度を、比較例９および１２のみ、カヤエステル０−５０の１０時間半減期温度を考慮して８０℃とした以外は、実施例１および３と同様に試験片を作成して剥離強度を測定した。
【手続補正９】
【補正対象書類名】明細書
【補正対象項目名】００５４
【補正方法】変更
【補正の内容】
【００５４】
（パーオキシエーテル系ラジカル発生剤）
ジ−ｔ−ブチルパーオキサイド（曰油社製；パーブチルＤ；１０時間半減期温度１２４℃）（比較例ｌ）、２，５−ジメチル−２，５−ビス（ｔ−ブチルパーオキシ）ヘキシン−３（日油社製；パーヘキシン２５Ｂ；１０時間半減期温度１２８℃）（比較例２，１０）、および２，５−ジメチル−２，５−ビス（ｔ−ブチルパーオキシ）ヘキサン（曰油社製；パーヘキサ２５Ｂ；１０時間半減期温度１１８℃）（比較例３）を使用した。
【手続補正１０】
【補正対象書類名】明細書
【補正対象項目名】００５６
【補正方法】変更
【補正の内容】
【００５６】
（パーオキシケタール系ラジカル発生剤）
１，１−ビス（ｔ−へキシルパーオキシ）シクロヘキサン（日油社製；パーヘキサＨＣ；ｌ０時間半減期温度８７℃）（比較例６）